(57)【要約】【課題】高い透明性と耐ブロッキング性を備え、さらにプリズムレンズ層との密着性に優れる輝度向上シート用ポリエステルフィルムを提供する。【解決手段】ポリエステルフィルムおよびそのうえに設けられた塗布層からなり、塗布層がアクリル樹脂、オキサゾリン基含有モノマーの重合体および微粒子からなり、オキサゾリン基含有モノマーの重合体は水溶性の重合体であり、微粒子の平均粒子径が１５０〜４００ｎｍであることを特徴とする、輝度向上シート用ポリエステルフィルム。【選択図】なし【特許請求の範囲】
【請求項１】
ポリエステルフィルムおよびそのうえに設けられた塗布層からなり、塗布層がアクリル樹脂、オキサゾリン基含有モノマーの重合体および微粒子からなり、オキサゾリン基含有モノマーの重合体は水溶性の重合体であり、微粒子の平均粒子径が１５０〜４００ｎｍであることを特徴とする、輝度向上シート用ポリエステルフィルム。
【請求項２】
アクリル樹脂のカルボキシル基含有モノマーの共重合量が２モル％未満である、請求項１記載の輝度向上シート用ポリエステルフィルム。
【請求項３】
オキサゾリン基含有モノマーの重合体が、有機溶剤を含有することなく塗液に配合されて塗布層の形成に用いられる、請求項１記載の輝度向上シート用ポリエステルフィルム。
【請求項４】
同時二軸延伸法にて製造された、請求項１記載の輝度向上シート用ポリエステルフィルム。
【請求項５】
請求項１〜４のいずれかに記載の輝度向上シート用ポリエステルフィルムのうえにさらにプリズム層を設けた輝度向上シート。
【発明の詳細な説明】
【技術分野】
【０００１】
本発明は、液晶ディスプレイの輝度向上シートとして用いられるポリエステルフィルムに関する。
【背景技術】
【０００２】
ポリエステルフィルムは、近年、光学用フィルムに多く用いられ、例えば、液晶表示装置に用いられる輝度向上シート（一般に「プリズムレンズシート」または「プリズムシート」と称されることもある）、タッチパネル、バックライト等のベースフィルムや反射防止用フィルムのベースフィルム、プラズマディスプレイの電磁波シールドフィルム、有機ＥＬディスプレイのベースフィルム、ディスプレイの防爆用ベースフィルム等の用途に用いられている。
【０００３】
このような用途に用いられるベースフィルムには優れた透明性が要求され、さらにベースフィルムの上に設けられるプリズムレンズ層、ハードコート層、粘着層、反射防止層、スパッタ層等の機能層に対する接着性、密着性が要求される。しかし、ポリエステルフィルム、特に二軸延伸ポリエステルフィルムは、概して、他の材料との接着性が低く、例えばアクリル樹脂を主成分とするプリズムレンズ層やハードコート層との接着性が低い。
【０００４】
ポリエステルフィルムとプリズムレンズ層との接着性を改良する方法として、ポリエステルフィルムの表面にアンカーコート層を設けて接着性を改良することが数多く提案されている。
【０００５】
【特許文献１】特開平１１−２７１５０３号公報
【特許文献２】特開２０００−１４１５７４号公報
【特許文献３】特開２００５−８９６２２号公報
【特許文献４】特開２００６−１３７０４６号公報
【発明の開示】
【発明が解決しようとする課題】
【０００６】
しかし、これらの技術でもプリズムレンズ層との密着性は未だ不十分である。本発明は、高い透明性と耐ブロッキング性を備え、さらにプリズムレンズ層との密着性に優れる輝度向上シート（プリズムレンズシート）のベースフィルムとして用いられるポリエステルフィルムを提供することを目的とする。
【０００７】
さらに、本発明は、これらの性質に加えて、高温環境の下で用いてもプリズムレンズ層との密着性に優れ、温度が上昇し易いディスプレイ、例えば高輝度化された液晶ディスプレイや車載用液晶ディスプレイにおいて好適に用いることができる輝度向上シートのベースフィルムとして用いられるポリエステルフィルムを提供することを目的とする。
【課題を解決するための手段】
【０００８】
すなわち本発明は、ポリエステルフィルムおよびそのうえに設けられた塗布層からなり、塗布層がアクリル樹脂、オキサゾリン基含有モノマーの重合体および微粒子からなり、オキサゾリン基含有モノマーの重合体は水溶性の重合体であり、微粒子の平均粒子径が１５０〜４００ｎｍであることを特徴とする、輝度向上シート用ポリエステルフィルムである。
【発明の効果】
【０００９】
本発明によれば、高い透明性と耐ブロッキング性を備え、さらにプリズムレンズ層との密着性に優れる輝度向上シート用ポリエステルフィルムを提供することができる。さらに、これらの性質に加えて、高温環境の下で用いてもプリズムレンズ層との密着性に優れ、温度が上昇し易いディスプレイ、例えば高輝度化された液晶ディスプレイや車載用液晶ディスプレイにおいて好適に用いることができる輝度向上シート用ポリエステルフィルムを提供することができる。
【発明を実施するための最良の形態】
【００１０】
以下、本発明を詳細に説明する。
［ポリエステルフィルム］
本発明においてポリエステルフィルムを構成するポリエステルは、芳香族二塩基酸またはそのエステル形成性誘導体とジオールまたはそのエステル形成性誘導体とから合成される線状飽和ポリエステルである。かかるポリエステルの具体例として、ポリエチレンテレフタレート、ポリエチレンイソフタレート、ポリブチレンテレフタレート、ポリ（１，４−シクロヘキシレンジメチレンテレフタレート）を例示することができる。
【００１１】
ポリエステルフィルムに用いられるポリエステルは、これらのポリエステルの共重合体であってもよく、他の樹脂とのブレンドであってもよい。いずれの場合も、上記ポリエステルを主体（例えば８０モル％以上の成分）とし、共重合成分またはブレンド成分は少割合（例えば２０モル％以下の成分）とすることが好ましい。ポリエステルとして、ポリエチレンテレフタレートが力学的物性や光学物性等のバランスが良いので特に好ましい。
【００１２】
ポリエステルフィルムは、着色剤、帯電防止剤、酸化防止剤、滑剤、触媒を含有してもよいが、内添微粒子を含有しないことが透明性の点で好ましい。
ポリエステルフィルムの厚みは、輝度向上シートとして使用する場合に必要な強度を得るために、好ましくは２５〜３５０μｍ、さらに好ましくは５０〜２５０μｍである。
【００１３】
［熱収縮率］
本発明におけるポリエステルフィルムは、１５０℃、３０分で熱処理後の縦方向の熱収縮率が、好ましくは１．５〜０．０、さらに好ましくは１．０〜０．０％、特に好ましくは０．５〜０．０％の範囲にある。縦方向の熱収縮率が１．５％を越えると熱寸法安定性に劣るようになり好ましくない。他方０．０％を下回りマイナスの熱収縮率となると熱膨張により歪みを生じ易くなるために好ましくない。
【００１４】
本発明におけるポリエステルフィルムは、１５０℃、３０分で熱処理後の横方向の熱収縮率が、好ましくは１．０〜−０．５％、さらに好ましくは０．５〜−０．３％である。横方向の熱収縮率が１．０％を越えると熱寸法安定性に劣るようになり好ましくない。他方−０．５％より低いと熱膨張により歪みを生じ易くなるために好ましくない。
【００１５】
［塗布層］
本発明の輝度向上シート用ポリエステルフィルムは、上記のポリエステルフィルムのうえに塗布層を備える。塗布層は一方の面に備えてもよく両方の面に備えてもよく、好ましくは両方の面に備える。
【００１６】
塗布層は、アクリル樹脂、オキサゾリン基含有モノマーの重合体および微粒子からなる。アクリル樹脂はバインダー成分として、オキサゾリン基含有モノマーの重合体は耐熱密着性付与成分として、微粒子はフィラー成分として位置づけられる。
【００１７】
輝度向上シートにおいて輝度向上の作用をするプリズムレンズ層は、一般的に、エネルギー硬化型、特に紫外線硬化型のアクリル樹脂を用いて形成される。本発明では、このアクリル樹脂に対する良好な密着性を得るために、塗布層のバインダー成分としてアクリル樹脂を用い、アクリル樹脂は、塗布層を構成する組成物の合計１００重量％あたり好ましくは６０重量％以上を占める。アクリル樹脂が６０重量％未満であると輝度向上層との密着性に劣り好ましくない。
【００１８】
［アクリル樹脂］
本発明で塗布層に用いるアクリル樹脂は、そのカルボキシル基含有モノマーの共重合量が、アクリル樹脂１００モル％あたり好ましくは２モル％未満、さらに好ましくは１モル％未満、特に好ましくは０モル％である。アクリル樹脂のカルボキシル基含有量が２モル％以上であると、高温環境で用いられたときのプリズムレンズ層に対する密着性が劣り好ましくない。
【００１９】
アクリル樹脂のガラス転移点（以下、ガラス転移温度を「Ｔｇ」ということがある。）は、好ましくは３０〜８０℃、さらに好ましくは３５〜７０℃のものである。ガラス転移点が３０℃未満であるとブロッキング性が悪化して好ましくなく、他方、Ｔｇが８０℃を超えると造膜性が悪くなり、透明性が低下して好ましくない。また、アクリル樹脂は、水に可溶性または分散性のものが好ましい。
【００２０】
アクリル樹脂の屈折率は、例えば１．４５〜１．５５、好ましくは１．４６〜１．５３、さらに好ましくは１．４８〜１．５１である。アクリル樹脂の屈折率が１．５５を超えるとＵＶ光の透過率が上がらず、輝度向上シートを製造する際に紫外線硬化型のアクリル樹脂を用いてプリズムを形成することが困難となり好ましくなく、他方、１．４５未満とすることは技術的に困難であり好ましくない。
【００２１】
このアクリル樹脂は、例えば以下に例示するアクリルモノマーの重合体であり、場合によっては共重合である。アクリルモノマーとしては、アルキルアクリレート、アルキルメタクリレート（アルキル基としては、メチル基、エチル基、ｎ−プロピル基、イソプロピル基、ｎ−ブチル基、イソブチル基、ｔ−ブチル基、２ーエチルヘキシル基、シクロヘキシル基等）；２ーヒドロキシエチルアクリレート、２ーヒドロキシエチルメタクリレート、２ーヒドロキシプロピルアクリレート、２ーヒドロキシプロピルメタクリレート等のヒドロキシ含有モノマー；グリシジルアクリレート、グリシジルメタクリレート、アリルグリシジルエーテル等のエポキシ基含有モノマー；アクリル酸、メタクリル酸、イタコン酸、マレイン酸、フマール酸、クロトン酸及びその塩（ナトリウム塩、カリウム塩、アンモニウム塩、第三級アミン塩等）等のカルボキシ基またはその塩を含有するモノマー；スチレンスルホン酸及びその塩（ナトリウム塩、カリウム塩、アンモニウム塩、第三級アミン塩等）；アクリルアミド、メタクリルアミド、Ｎ−アルキルアクリルアミド、Ｎ−アルキルメタクリルアミド、Ｎ、Ｎ−ジアルキルアクリルアミド、Ｎ、Ｎ−ジアルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基等）、Ｎーアルコキシアクリルアミド、Ｎ−アルコキシメタクリルアミド、Ｎ、Ｎ−ジアルコキシアクリルアミド、Ｎ、Ｎ−ジアルコキシメタクリルアミド（アルコキシ基としては、メトキシ基、エトキシ基、ブトキシ基、イソブトキシ基等）、アクリロイルモルホリン、Ｎ−メチロールアクリルアミド、Ｎ−メチロールメタクリルアミド、Ｎ−フェニルアクリルアミド、Ｎ−フェニルメタクリルアミド等のアミド基を含有するモノマー；無水マレイン酸、無水イタコン酸等の酸無水物のモノマー；ビニルイソシアネート、アリルイソシアネート、スチレン、αーメチルスチレン、ビニルメチルエーテル、ビニルエチルエーテル、ビニルトリアルコキシシラン、アルキルマレイン酸モノエステル、アルキルフマール酸モノエステル、アルキルイタコン酸モノエステル、アクリロニトリル、メタクリロニトリル、塩化ビニリデン、エチレン、プロピレン、塩化ビニル、酢酸ビニル、ブタジエン等のモノマーが挙げられる。
【００２２】
塗布層において、アクリル樹脂はバインダー成分として作用するが、アクリル樹脂以外のバインダー成分を併用してもよい。例えば、ポリエステル樹脂、ウレタン樹脂、またはこれらの樹脂の変性体をさらに配合してもよい。
【００２３】
［オキサゾリン基含有モノマーの重合体］
塗布層のオキサゾリン基含有モノマーの重合体としては、水溶性のものを用いる。これは、付加重合性オキサゾリン基含有モノマーを単独で重合して製造することにより、または、他のモノマーととともに共重合することにより、製造することができる。
【００２４】
付加重合性オキサゾリン基含有モノマーとしては、例えば、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−エチル−２−オキサゾリンを挙げることができる。これらは、１種を用いてもよく、２種以上を用いてもよい。中でも、２−イソプロペニル−２−オキサゾリンが工業的にも入手しやすく好適である。
【００２５】
オキサゾリン基含有モノマーの重合体として、共重合体を用いる場合、共重合に用いるモノマーとしては、付加重合性オキサゾリン基含有モノマーと共重合可能なモノマーであればよく、例えば、アルキルアクリレート、アルキルメタクリレート（アルキル基としては、メチル基、エチル基、ｎ−プロピル基、イソプロピル基、ｎ−ブチル基、イソブチル基、ｔ−ブチル基、２ーエチルヘキシル基、シクロヘキシル基）等のア（メタ）クリル酸エステル類；アクリル酸、メタクリル酸、イタコン酸、マレイン酸、フマール酸、クロトン酸、スチレンスルホン酸およびその塩（ナトリウム塩、カリウム塩、アンモニウム塩、第三級アミン塩等）等の不飽和カルボン酸；アクリロニトリル、メタクリロニトリル等の不飽和ニトリル類；アクリルアミド、メタクリルアミド、Ｎ−アルキルアクリルアミド、Ｎ−アルキルメタクリルアミド、Ｎ、Ｎ−ジアルキルアクリルアミド、Ｎ、Ｎ−ジアルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基等）等の不飽和アミド；酢酸ビニル、プロピオン酸ビニル、アクリル酸、メタクリル酸のエステル部にポリアルキレンオキシドを付加させたもの等のビニルエステル；メチルビニルエーテル、エチルビニルエーテル等のビニルエーテル；エチレン、プロピレン等のα−オレフィン；塩化ビニル、塩化ビニリデン、フッ化ビニル等の含ハロゲンα、β−不飽和モノマー；スチレン、α−メチルスチレン等のα、β−不飽和芳香族モノマーを挙げることができる。これらのモノマーは、１種を用いてもよく、２種以上を併用してもよい。
【００２６】
オキサゾリン基含有モノマーの重合体としては、水溶性のものを用い、好ましくは有機溶剤を含有しない完全水系の重合体を用いる。本発明において、オキサゾリン基含有モノマーの重合体は、有機溶剤を含有することなく塗液に配合されて塗布層の形成に用いられることが好ましい。オキサゾリン基含有モノマーの重合体として水溶性のものを用いず、非水溶性のもの、例えばエマルジョンタイプのものを用いると、バインダー成分であるアクリル樹脂との緻密な混合を図ることが難しく、高温環境の下での密着性に劣り易く好ましくない。
【００２７】
オキサゾリン基含有モノマーの重合体のガラス転移点は、好ましくは５５℃以上、さらに好ましくは７０℃以上、特に好ましくは１００℃以上である。５５℃未満であると高温環境での密着性に劣り易いので好ましくない。
【００２８】
塗布層におけるオキサゾリン基含有モノマーの重合体は、塗布層の組成物１００重量％あたり、好ましくは２〜８０重量％、さらに好ましくは３〜５０重量％、特に好ましくは５〜３０重量％である。２重量％未満であると高温環境での密着性に劣り易いので好ましくない。他方、８０重量％を超えると密着性が劣りやすく好ましくない。
【００２９】
［微粒子］
塗布層の微粒子の平均粒径は１５０〜４００ｎｍ、好ましくは１８０〜４００ｎｍ、さらに好ましくは２００〜４００ｎｍである。１５０ｎｍ未満であると十分な滑性、耐傷性が得られず、また高温での耐ブロッキング性が悪化し、４００ｎｍを超えると微粒子の脱落が発生しやすくなる。高温下での使用においてブロッキングしない性質を得るためには、微粒子として、その平均粒径が塗布層の厚みの３倍を超えるものを用いることが好ましい。なお、微粒子はその平均粒径がたとえ大きくても、塗布層の組成物中に配合してフィルムに塗布された状態ではバインダー成分のアクリル樹脂に支持され、本発明の範囲では実用上脱落することはない。
【００３０】
本発明において用いる微粒子は、塗布層から脱落し難い性質を有する有機微粒子が好ましい。有機微粒子として、例えば、アクリル系樹脂、スチレン系樹脂、シリコーン樹脂、フッ素樹脂、ベンゾグアナミン樹脂、フェノール樹脂、ナイロン樹脂の微粒子を挙げることができる。これらは１種類を用いてもよく、２種類以上を用いてもよい。これらのうちバインダー成分と屈折率が近いアクリル樹脂の微粒子が好ましい。
【００３１】
微粒子の含有量は、塗布層の組成物１００重量％あたり、好ましくは０．１〜１０重量％である。０．１重量％未満であると十分な滑性、耐傷性が得られず好ましくなく、他方、１０重量％を超えると透明性が悪化し好ましくない。
【００３２】
バインダー成分として用いるアクリル樹脂の屈折率と、微粒子の屈折率との差は、好ましくは０．０３以下、さらに好ましくは０．０２以下、特に好ましくは０．０１以下である。屈折率の差が０．０３を超えると塗膜中における光散乱が高くなりヘーズが上昇しやすく、高い透明性を保ちにくくなり好ましくない。
【００３３】
塗布層の厚みは、好ましくは２０〜１５０ｎｍ、さらに好ましくは３０〜１２０ｎｍ、特に好ましくは４０〜９０ｎｍである。塗布層の厚みが１５０ｎｍを超えるとブロッキングが発生しやすくなり好ましくなく、他方、２０ｎｍ未満であると紫外線硬化性樹脂との密着性が劣り易く好ましくない。
【００３４】
［架橋剤］
本発明における塗布層には、好ましくは架橋剤が配合される。架橋剤としては、エポキシ、メラミン、イソシアネートを用いることができる。これらは１種類を用いてもよく、２種類以上を用いてもよい。
【００３５】
エポキシ架橋剤としては、例えば、ポリエポキシ化合物、ジエポキシ化合物、モノエポキシ化合物、グリシジルアミン化合物を挙げることができる。
【００３６】
ポリエポキシ化合物としては、例えば、ソルビトール、ポリグリシジルエーテル、ポリグリセロールポリグリシジルエーテル、ペンタエリスリトールポリグリシジルエーテル、ジグリセロールポリグリシジルエーテル、トリグリシジルトリス（２−ヒドロキシエチル）イソシアネート、グリセロールポリグリシジルエーテル、トリメチロールプロパンポリグリシジルエーテルを挙げることができる。
【００３７】
ジエポキシ化合物としては、例えば、ネオペンチルグリコールジグリシジルエーテル、１，６−ヘキサンジオールジグリシジルエーテル、レゾルシンジグリシジルエーテル、エチレングリコールジグリシジルエーテル、ポリエチレングリコールジグリシジルエーテル、プロピレングリコールジグリシジルエーテル、ポリプロピレングリコールジグリシジルエーテル、ポリテトラメチレングリコールジグリシジルエーテルを挙げることができる。
【００３８】
モノエポキシ化合物としては、例えば、アリルグリシジルエーテル、２−エチルヘキシルグリシジルエーテル、フェニルグリシジルエーテルを挙げることができる。
【００３９】
グリシジルアミン化合物としては、例えば、Ｎ，Ｎ，Ｎ’，Ｎ’，−テトラグリシジル−ｍ−キシリレンジアミン、１，３−ビス（Ｎ，Ｎ−ジグリシジルアミノ）シクロヘキサンを挙げることができる。
【００４０】
メラミン架橋剤としては、メラミンとホルムアルデヒドを縮合して得られるメチロールメラミン誘導体に、低級アルコールを反応させてエーテル化した化合物およびそれらの混合物が好ましい。低級アルコールとして、例えばメチルアルコール、エチルアルコール、イソプロピルアルコールを用いることができる。
【００４１】
メチロールメラミン誘導体としては、例えば、モノメチロールメラミン、ジメチロールメラミン、トリメチロールメラミン、テトラメチロールメラミン、ペンタメチロールメラミン、ヘキサメチロールメラミンを挙げることができる。
【００４２】
イソシアネート架橋剤としては、例えば、トリレンジイソシアネート、ジフェニルメタン−４，４´−ジイソシアネート、メタキシリレンジイソシアネート、ヘキサメチレン−１，６−ジイソシアネート、１，６−ジイソシアネートヘキサン、トリレンジイソシアネートとヘキサントリオールの付加物、トリレンジイソシアネートとトリメチロールプロパンの付加物、ポリオール変性ジフェニルメタン−４、４´−ジイソシアネート、カルボジイミド変性ジフェニルメタン−４，４´−ジイソシアネート、イソホロンジイソシアネート、１，５−ナフタレンジイソシアネート、３，３´−ビトリレン−４，４´ジイソシアネート、３，３´ジメチルジフェニルメタン−４，４´−ジイソシアネート、メタフェニレンジイソシアネートを挙げることができる。
【００４３】
塗布層に架橋剤が配合される場合、架橋剤の含有量は、塗布層の組成物１００重量％あたり、好ましくは５〜３０重量％、さらに好ましくは１０〜２５重量％である。５重量％未満であるとブロッキング性が悪化し易くなり好ましくない。他方、３０重量％を超えると塗膜が非常に硬くなり、延伸工程において白化し易くなり透明性の点で好ましくない。
【００４４】
［製造方法］
本発明で好ましく用いられる熱収縮率の低いポリエステルフィルムは、ポリエステルをフィルム状に溶融押出し、キャスティングドラムで冷却固化させて未延伸フィルムとし、この未延伸フィルムをＴｇ〜（Ｔｇ＋６０）℃で縦（長手）方向に１回もしくは２回以上合計の倍率が３倍〜６倍になるよう縦延伸し、その後Ｔｇ〜（Ｔｇ＋６０）℃で横（幅）方向に倍率が３〜５倍になるように横延伸し、逐次二軸延伸フィルムとした後、必要に応じて更に１８０〜２４０℃で１〜６０秒間熱処理を行い、熱処理温度より１０〜１００℃低い温度で縦方向および横方向に０〜２０％収縮させながら弛緩熱処理を行うことにより得ることができる。なお、ガラス転移温度をＴｇと略記する。
【００４５】
この弛緩処理は、テンターにおける熱処理後のフィルムを９０℃以上の温度に保った状態で、後工程の引取り系ロールの速度をテンターのクリップ速度よりも段階的に０〜５％遅くすることにより縦熱弛緩処理を行うことにより行ってもよい。具体的には、テンターの延伸ゾーンより下流側で、フィルムの両端部近傍に刃を入れてフィルムをクリップ把持部から切り離し、引取りロールの速度をテンター内のクリップの最高速度よりも０〜５％遅くする弛緩熱処理を行うことにより、所望の縦収縮率のポリエステルフィルムを得ることができる。この場合、パンタグラフ式やリニアモーター式のテンターではなく、一般的な逐次二軸延伸のテンターで製造することができる。
【００４６】
また、この熱収縮率の低いポリエステルフィルムは、ポリエステルをフィルム状に溶融押出し、キャスティングドラムで冷却固化させて未延伸フィルムとし、この未延伸フィルムをＴｇ〜（Ｔｇ＋６０）℃で縦方向および横方向を、同時に、面倍率６倍〜２５倍、好ましくは１０倍〜２０倍になるよう同時二軸延伸し、必要に応じてさらに１８０〜２４０℃で１〜６０秒間熱処理を行い、熱処理温度より１０〜１００℃低い温度で縦方向および横方向に０〜１０％収縮させながら弛緩熱処理を行うことによっても得ることができる。この方法では、フィルムがロールに接触することが少なくなるため、フィルム表面に微小な傷等が前述の方法よりもできにくく、光学用途への適用に有利である。
【００４７】
塗布層の塗設に用いられるアクリル樹脂は、例えば、特開昭６３−３７１６７号公報の製造例１〜３に記載の方法に準じて製造することができる。すなわち、四つ口フラスコに、界面活性剤としてラウリルスルホン酸ナトリウム所定量、およびイオン交換水所定量を仕込んで窒素気流中で６０℃まで昇温させ、次いで重合開始剤として過硫酸アンモニウム０．５部、亜硝酸水素ナトリウム０．２部を添加し、更に所望の機能を発現できる各モノマー類の混合物を３時間にわたり、液温が６０〜７０℃になるよう調整しながら滴下する。滴下終了後も同温度範囲に２時間保持しつつ、撹拌下に反応を継続させ、次いで冷却してアクリル樹脂の水分散体を得ることができる。
【００４８】
塗布層の塗設に用いられる塗液は、塗布層（以下『塗膜』いうことがある）を形成させるために、水溶液、水分散液あるいは乳化液等の水性塗液の形態で使用することが好ましい。塗布層を形成するために、必要に応じて、前記組成物以外の他の樹脂、例えば、帯電防止剤、着色剤、界面活性剤、紫外線吸収剤を配合してもよい。
【００４９】
本発明に用いる塗液の固形分濃度は、通常２０重量％以下、好ましくは１〜１０重量％である。１重量％未満であるとポリエステルフィルムへの塗れ性が不足することがあり好ましくなく、他方、２０重量％を超えると塗液の安定性や塗布層の外観が悪化することがあり好ましくない。
【００５０】
塗液のポリエステルフィルムへの塗布は、任意の段階で実施することができるが、ポリエステルフィルムの製造過程で実施することが好ましく、この場合、配向結晶化が完了する前のポリエステルフィルムに対して塗布することが好ましい。
【００５１】
ここで、結晶配向が完了する前のポリエステルフィルムとは、未延伸フィルム、未延伸フィルムを縦方向または横方向の何れか一方に配向せしめた一軸配向フィルム、さらには縦方向および横方向の二方向に低倍率延伸配向せしめたもの（最終的に縦方向また横方向に再延伸せしめて配向結晶化を完了せしめる前の二軸延伸フィルム）等を含む概念である。なかでも、未延伸フィルムまたは一方向に配向せしめた一軸延伸フィルムに、塗液を塗布し、そのまま縦延伸および／または横延伸と熱固定とを施すことが好ましい。また、未延伸フィルムに、塗液を塗布し、そのまま縦方向および横方向に同時に延伸し、さらに熱固定とを施すことが好ましい。
【００５２】
塗液をフィルムに塗布する際には、塗布性を向上させるための予備処理としてフィルム表面にコロナ表面処理、火炎処理、プラズマ処理等の物理処理を施すか、あるいは塗液に界面活性剤を濡れ剤として配合することが好ましい。界面活性剤を塗液に配合する場合、塗液の固形分１００重量％あたり１〜１０重量％とすることが好ましい。
【００５３】
界面活性剤は、ポリエステルフィルムへの塗液、特に水性塗液の濡れを促進し、塗液の安定性を向上させる。界面活性剤として、例えば、ポリオキシエチレン−脂肪酸エステル、ソルビタン脂肪酸エステル、グリセリン脂肪酸エステル、脂肪酸金属石鹸、アルキル硫酸塩、アルキルスルホン酸塩、アルキルスルホコハク酸塩等のアニオン型、ノニオン型界面活性剤を挙げることができる。
【００５４】
塗布方法としては、公知の任意の塗工方法を適用することができる。例えば、ロールコート法、グラビアコート法、ロールブラッシュ法、スプレーコート法、エアーナイフコート法、含浸法、カーテンコート法を適用することできる。これらは単独で適用してもよく、組合せて適用してもよい。
【実施例】
【００５５】
以下、実施例を挙げて本発明をさらに詳細に説明する。
各種物性は下記の方法により評価した。
【００５６】
（１）熱収縮率
フィルムの長手方向および幅方向に３５０ｍｍ、各々に幅５０ｍｍのサンプルを切り出し、そのサンプルの両端近傍に３００ｍｍの間隔の標点を付け、１５０℃の温度に調整されたオーブンに一端を固定、他端をフリーとして３０分間放置した。これを取り出して室温に放冷した後に標点間距離を測定し（この長さをＳとする）、下記式にて熱収縮率を求めた。
熱収縮率（％）＝（３００−Ｓ）／３００×１００
【００５７】
（２）ヘーズ
ＪＩＳ  Ｋ７１３６に準じ、日本電色工業社製のヘーズ測定器ＮＤＨ−２０００を使用してフィルムのヘーズ値を測定した。なお、ヘーズは下記の基準で評価した。
◎：              ヘーズ値  ＜  １．０％  （極めて良好）
○：１．０％  ≦  ヘーズ値  ＜  １．２％  （良好）
×：１．２％  ≦  ヘーズ値                （不良）
【００５８】
（３）塗布層厚み
フィルムを小さく切り出し、エポキシ樹脂で包埋させ、ミクロトームで５０ｎｍ厚みにフィルム断面を薄切りした。これを２％オスミウム酸で６０℃、２時間かけて染色した。染色されたフィルムの断面を透過電子顕微鏡（ＬＥＭ−２０００）で観察し、塗布層厚みを測定した。
【００５９】
（４）微粒子の平均粒子径
塗布層の厚みの測定と同様の測定を行い、１００個の微粒子の粒子径を測定し、その平均値を平均粒子径とした。
【００６０】
（５）耐ブロッキング性
２枚のフィルムを、塗膜形成面同士が接するように重ね合わせ、これに８０℃、８０％ＲＨの雰囲気下で１７時間にわたり０．６ｋｇ／ｃｍ２の圧力をかけて、その後で剥離して、剥離時の剥離力によって、耐ブロッキング性を下記の基準で評価した。
○：                          剥離力  ＜    ９８ｍＮ／５ｃｍ幅  （良好）
△：  ９８ｍＮ／５ｃｍ幅  ≦  剥離力  ＜  １９６ｍＮ／５ｃｍ幅  （やや良好）
×：１９６ｍＮ／５ｃｍ幅  ≦  剥離力                            （不良）
【００６１】
（６）プリズムレンズ層との密着性
プリズムレンズのパターンを形成した型に、下記組成からなる紫外線硬化型アクリル樹脂を流し込み、その上に得られたポリエステルフィルムの塗布面を該樹脂側にして密着させ、ポリエステルフィルム面側の３０ｃｍの距離から紫外線ランプ（照射強度８０Ｗ／ｃｍ、６．４ＫＷ）を用いて３０秒間照射し樹脂を硬化させ、頂角９０度、ピッチ５０μｍ、高さが３０μｍのプリズムレンズ層を形成した。得られた輝度向上シートの加工面に、碁盤目のクロスカット（１ｍｍ２のマス目を１００個）を施し、その上に２４ｍｍ幅のセロハンテープ（ニチバン社製）を貼り付け、９０°の剥離角度で急激に剥がした後、剥離面を観察し、下記の基準で評価した。
○：剥離面積が５％以下      （接着力が良好）
×：剥離面積が５％を超える  （接着力が不良）
【００６２】
＜紫外線硬化型アクリル樹脂＞
下記組成からなるものを用いた。
エチレンオキシド変性ビスフェノールＡジメタクリレート（日立化成工業社製ＦＡ−３２１Ｍ）  ４６重量％
ネオペンチルグリコール変性トリメチロールプロパンジアクリレート（日本化薬化学工業社製Ｒ−６０４）  ２５重量％
フェノキシエチルアクリレート（大阪有機化学工業社製ビスコート１９２）２７重量％
２−ヒドロキシ−２−メチル−１−フェニルプロパン−１−オン（メルク社製Ｄａｒｏｃｕｒ１１７３）  ２重量％
【００６３】
（７）プリズムレンズ層との耐熱密着性
上記（６）と同様に輝度向上シートを作成した後、１２０℃のオーブン中にて４時間の熱処理を施し、オーブンから取り出して室温で１０分間放冷した後、上記（６）と同様にクロスカットの剥離試験を行なって評価した。この耐熱密着性の評価は、高温環境の下で用いられたときのプリズムレンズ層との密着性の評価である。
【００６４】
［実施例１］
溶融ポリエチレンテレフタレート（［η］＝０．６１ｄｌ／ｇ、Ｔｇ＝７８℃）をダイより押出し、常法により冷却ドラムで冷却して未延伸フィルムとし、次いで縦方向に３．２倍に延伸した後、その両面に表１に示す塗剤の濃度５％の水性塗液をロールコーターで均一に塗布した。なお、溶融ポリエチレンテレフタレートには、滑剤としての微粒子を含有していないものを使用した。
【００６５】
塗布層を設けたフィルムを引き続いて１１０℃で乾燥し、横方向に１４０℃で３．７倍に延伸し、２３５℃で熱固定した後に、１８０℃から９０℃まで段階的にフィルムを冷却しつつ、テンター内にて横方向に３．５％弛緩熱処理を行い、厚さ１２５μｍ、塗布層厚さ６５ｎｍの輝度向上シート用ポリエステルフィルムを得た。評価結果は表２に示す。
さらに、得られたポリエステルフィルムに、紫外線硬化型アクリル樹脂を用いてプリズムレンズ層を形成し輝度向上シート（プリズムシート）を得た。評価結果を表２に示す。
【００６６】
［実施例２］
表１に記載の塗剤を用いて塗膜を形成し、２２５℃で熱固定した後に、テンター中にてフィルムの両端部近傍に刃を入れてフィルムをクリップ把持部から切り離し、引取りロールの速度をテンター内のクリップ速度よりも２．５％遅くして１８５℃にて弛緩熱処理をする以外は実施例１と同様にして、厚さ１２５μｍ、塗布層厚さ６５ｎｍの輝度向上シート用ポリエステルフィルムを得た。評価結果は表２に示す。
さらに、得られたポリエステルフィルムに、紫外線硬化型アクリル樹脂を用いてプリズムレンズ層を形成し輝度向上シート（プリズムシート）を得た。評価結果を表２に示す。
【００６７】
［実施例３］
溶融ポリエチレンテレフタレート（［η］＝０．６２ｄｌ／ｇ、Ｔｇ＝７８℃）をダイより押出し、常法により冷却ドラムで冷却して未延伸フィルムとし、次いでその両面に表１に示す塗剤の濃度７％の水性塗液をロールコーターで均一に塗布した。この塗布フィルムを引き続いて８５℃で乾燥し、１１０℃で同時に縦方向に３．４倍、横方向に３．６倍に延伸し、２２５℃で熱固定した後、１９０℃にて縦方向および幅方向にそれぞれ２．５％弛緩熱処理し、厚さ１２５μｍ、塗布層厚さ６５ｎｍの輝度向上シート用ポリエステルフィルムを得た。評価結果を表２に示す。
得られたポリエステルフィルムに、紫外線硬化型アクリル樹脂を用いてプリズムレンズ層を形成し輝度向上シート（プリズムシート）を得た。評価結果を表２に示す。
【００６８】
［実施例４］
表１に記載の塗剤を用いて塗膜を形成し、フィルムの厚さを１８８μｍとする他は実施例２と同様にして、輝度向上シート用ポリエステルフィルムを得て、さらにこれを用いて輝度向上シート（プリズムシート）を作成した。評価結果を表２に示す。
【００６９】
［実施例５］
表１に記載の塗剤を用いて所定の厚みの塗膜を形成する他は実施例１と同様にして、プリズムシート）を作成した。評価結果を表２に示す。
【００７０】
［参考例１および２］
表１に記載の塗剤を用いて所定の厚みの塗膜を形成する他は実施例１と同様にして、輝度向上シート用ポリエステルフィルムを得て、さらにこれを用いて輝度向上シート（プリズムシート）を作成した。評価結果を表２に示す。参考例１および２では、プリズムレンズ層との密着性に優れる輝度向上シートを得ることができたが、これは、高温環境の下で用いられたときのプリズムレンズ層との密着性は低いものであった。
【００７１】
［比較例１〜４］
表１に記載の塗剤を用いて所定の厚みの塗膜を形成する他は実施例１と同様にして、輝度向上シート用ポリエステルフィルムを得て、さらにこれを用いて輝度向上シート（プリズムシート）を作成した。評価結果を表２に示す。
【００７２】
［比較例５］
表１に記載の塗剤を用いて所定の厚みの塗膜を形成する他は実施例１と同様にして、輝度向上シート用ポリエステルフィルムを得て、さらにこれを用いて輝度向上シート（プリズムシート）を作成した。評価結果を表２に示す。
比較例５では微粒子が大きすぎて塗膜が保持できないことから、フィルムのハンドリング時に脱落してしまったため、耐ブロッキング性が非常に悪いものであった。
【００７３】
［比較例６］
塗布層を形成することなく、塗布層を設けていない面に直接プリズム層を設けた他は実施例１と同様にして輝度向上シート用ポリエステルフィルムを得て、さらにこれを用いて輝度向上シート（プリズムシート）を作成した。評価結果を表２に示す。
なお、得られた輝度向上シート（プリズムシート）はベースフィルムとプリズムレンズ層との密着性が悪く、輝度向上シートとして満足に使用できないものであった。
【００７４】
【表１】
2008189868.tif 000002
【００７５】
【表２】
2008189868.tif 000003
【００７６】
塗布層を設けるための塗液を組成する成分として、以下のものを用いた。
アクリル樹脂１：
メチルメタクリレート６０モル％／エチルアクリレート３０モル％／２−ヒドロキシエチルアクリレート５モル％／Ｎ−メチロールアクリルアミド５モル％で構成されている。なお、アクリル樹脂１は、特開昭６３−３７１６７号公報の製造例１〜３に記載の方法に準じて下記の通り製造した。すなわち、四つ口フラスコに、イオン交換水３０２部を仕込んで窒素気流中で６０℃まで昇温させ、次いで重合開始剤として過硫酸アンモニウム０．５部、亜硫酸水素ナトリウム０．２部を添加し、さらにモノマーである、メチルメタクリレート４６．７部、エチルアクリレート２３．３部、２−ヒドロキシエチルアクリレート４．５部、Ｎ−メチロールアクリルアミド３．４部の混合物を３時間にわたり、液温が６０〜７０℃になるよう調整しながら滴下した。滴下終了後も同温度範囲に２時間保持しつつ、撹拌下に反応を継続させ、次いで冷却して固形分が２５％のアクリル樹脂１の水分散体を得た。なお、アクリル樹脂１のカルボキシル基含有量は０モル％である。
【００７７】
アクリル樹脂２：
メチルメタクリレート５９．５モル％／エチルアクリレート２９．５モル％／２−ヒドロキシエチルアクリレート５モル％／Ｎ−メチロールアクリルアミド５モル％／アクリル酸１モル％で構成されている以外は、アクリル樹脂１と同様にして固形分が２５％のアクリル樹脂２の水分散体を得た。なお、アクリル樹脂２のカルボキシル基含有量は１モル％である。
【００７８】
アクリル樹脂３：
メチルメタクリレート５９モル％／エチルアクリレート２８．５モル％／２−ヒドロキシエチルアクリレート５モル％／Ｎ−メチロールアクリルアミド５モル％／アクリル酸２．５モル％で構成されている以外は、アクリル１と同様にして固形分が２５％のアクリル樹脂３の水分散体を得た。なお、アクリル樹脂３のカルボキシル基含有量は２．５モル％である。
【００７９】
オキサゾリン基含有モノマーを含む重合体１：
水溶性のオキサゾリン系樹脂（日本触媒社製  商品名エポクロスＷＳ−７００）。これはオキサゾリン基を含有するモノマーを含む重合体で、溶剤を含有しない淡黄色透明な水溶性の重合体である。
【００８０】
オキサゾリン基含有モノマーを含む重合体２：
エマルジョン型のオキサゾリン系樹脂（日本触媒社製  商品名エポクロスＫ１０３０Ｅ）。これはオキサゾリン基を含有するモノマーを含む重合体で、溶剤を含有しない乳白色エマルジョン（水分散性）型重合体である。
【００８１】
オキサゾリン基含有モノマーを含む重合体３：
水溶性のオキサゾリン系樹脂（日本触媒社製  商品名エポクロスＷＳ−５００）。これはオキサゾリン基を含有するモノマーを含む重合体で、１−メトキシ−２−プロパノール溶剤約３８重量％を含有する淡黄色透明な水溶性の重合体である。
【００８２】
微粒子１：
アクリルフィラー（平均粒径：２２０ｎｍ）（日本触媒社製  商品名ＭＸ−２００Ｗ）
微粒子２：
シリカフィラー（平均粒径：１２０ｎｍ）（触媒化成社製  商品名ＳＩ−１２０Ｐ）
微粒子３：
シリカフィラー（平均粒径：５００ｎｍ）（日本触媒社製  商品名ＫＥ−Ｗ５０）
【００８３】
濡れ剤：
ポリオキシエチレン（ｎ＝７）ラウリルエーテル（三洋化成社製  商品名ナロアクティーＮ−７０）
【産業上の利用可能性】
【００８４】
本発明の輝度向上シート用ポリエステルフィルムは、各種光学用途に好適に使用することができる。また、本発明の輝度向上シート用ポリエステルフィルムは、そののうえにさらにプリズム層を設けて輝度向上シートとすることができる。これはディスプレイの輝度向上シートとして好適に用いることができ、特に高輝度の液晶ディスプレイや、車載用液晶ディスプレイに輝度向上シートとして好適に用いることができる。